(57)【要約】【課題】高温の熱エネルギーを必要とせず、アスベスト含有物を無害化し、この処理物を建材等の成形体として再利用する方法を提供する。【解決手段】反応器にアスベスト含有物と衝撃体を入れ、反応器の回転等により、衝撃体に衝撃エネルギーを発生させる。衝撃体とアスベスト含有物が激しく衝突し、アスベストの繊維状粒子の結合間距離を伸ばすことにより、アスベストの繊維状粒子の結晶構造を非晶質に変えて無害化し、成形原料とする。得られた成形原料を加圧等により成形して、建材等に再利用する。【選択図】図１
2010036153.tif 000002
【特許請求の範囲】
【請求項１】
アスベスト含有物に外力を付加してアスベストの繊維状粒子の結合間距離を伸ばし、前記繊維状粒子を非晶質にして成形原料にする工程と、
前記成形原料を所定の形状に成形する工程と、を具備する、
ことを特徴とするアスベスト含有物のリサイクル方法。
【請求項２】
反応器に前記アスベスト含有物と衝撃体を入れて回転又は振動させ、前記衝撃体による衝撃で前記アスベストの繊維状粒子の結合間距離を伸ばす、ことを特徴とする請求項１に記載のアスベスト含有物のリサイクル方法。
【請求項３】
前記反応器に衝撃型ミルを用いて前記衝撃体による衝撃エネルギーを増加させる、ことを特徴とする請求項２に記載のアスベスト含有物のリサイクル方法。
【請求項４】
前記反応器に更に還元剤を入れ、前記衝撃体及び前記還元剤による一体とした衝撃で前記アスベストの繊維状粒子の結合間距離を伸ばし、前記繊維状粒子を非晶質にする、ことを特徴とする請求項２又は３に記載のアスベスト含有物のリサイクル方法。
【請求項５】
前記還元剤が前記アスベストの構成成分の一部を還元する、ことを特徴とする請求項４に記載のアスベスト含有物のリサイクル方法。
【請求項６】
前記アスベストの構成成分の一部が鉄成分あるいはケイ素である、ことを特徴とする請求項５に記載のアスベスト含有物のリサイクル方法。
【請求項７】
前記還元剤として二Ａ族、三Ａ族及び四Ａ族元素から選択される１以上の金属を使用する、ことを特徴とする請求項５に記載のアスベスト含有物のリサイクル方法。
【請求項８】
前記還元剤としてアルミニウムを使用し、前記アスベスト含有物が水を含有していてもアスベストの構成成分を還元する、ことを特徴とする請求項７に記載のアスベスト含有物のリサイクル方法。
【請求項９】
前記成形原料を加圧して成形する、ことを特徴とする請求項１乃至８のいずれか１項に記載のアスベスト含有物のリサイクル方法。
【請求項１０】
真空下で前記成形原料を加圧する、ことを特徴とする請求項９に記載のアスベスト含有物のリサイクル方法。
【請求項１１】
前記成形原料に無機質結合材を混合して加圧し、空気中或いは炭酸ガス雰囲気中にて養生を行う、ことを特徴とする請求項９又は１０に記載のアスベスト含有物のリサイクル方法。
【発明の詳細な説明】
【技術分野】
【０００１】
本発明は、アスベスト含有物を無害化し、成形して再利用するアスベスト含有物のリサイクル方法に関する。
【背景技術】
【０００２】
アスベストは耐熱性、耐薬品性、絶縁性等に優れるため、従来から建築材料、電気製品材料、自動車製品材料等幅広く使用されてきた。しかし、アスベストは空気中に浮遊しやすく、その結晶構造が繊維状である。人が吸入し、肺に一旦刺さると排出されにくい。そのため、吸入されたアスベストが肺に蓄積し、肺がん、石綿肺などの呼吸器の病気を起こすことがある。このため、現在ではアスベストの使用は禁止され、既存のアスベスト製品の適正処理が進められている。
【０００３】
アスベストの適正処理をするべく、様々な技術開発が進められているが、大別すると、高温の熱で溶融する方法（例えば、特許文献１）、及び無機材料でガラス化する方法（例えば、特許文献２）が挙げられる。
【０００４】
特許文献１では、石綿を含む物質に、Ｓｉ、Ｃａ、及び／又はＡｌを含む物質を所定条件にて添加混合して微粉砕した後、得られた混合物を４００〜１２００℃で加熱処理し、非石綿物質に変換している。アスベストの繊維状粒子は、繊維状粒子を構成する「−Ｓｉ−Ｏ−」と「−Ｍｇ−Ｏ−」の結合長が異なるため、前者と後者が結合した場合に捩れることにより生じている。加熱することにより、同一族に属するＭｇとＣａが入れ替わり、「−Ｓｉ−Ｏ−」と「−Ｃａ−Ｏ−」の結合長が同じになり、前者と後者が結合しても捩れないため、繊維状粒子が消失する。
【０００５】
特許文献２は、ケイ酸塩類を主成分とし、Ｎａ、Ｋ、Ｃａ、Ｍｇ及びＡｌを１種以上含有するアルカリ性水溶液と、ガラスの微粒子の容積比率９１：９〜９９：１の混合物からなる改質硬化剤の発明である。この改質硬化剤をアスベスト含有物の表面、あるいは内部まで塗布含浸させてアスベストを改質硬化させている。
【特許文献１】特開２００３−０９４００６号公報
【特許文献２】特開２００２−１３７９７６号公報
【発明の開示】
【発明が解決しようとする課題】
【０００６】
特許文献１記載の発明では、４００℃〜１２００℃の高温度で加熱処理しなければならず、無害化処理に大量の熱エネルギーを消費するという課題を有する。
【０００７】
また、上記発明では加熱処理に用いる溶融炉は固定されるものであり、アスベスト含有物を回収した後、溶融炉まで運搬しなければ処理できない問題がある。
【０００８】
更に、アスベスト廃棄物には通常多くの有機物や塩素源も含まれるため、不完全燃焼がおこると、ダイオキシン類が生成するおそれがある。
【０００９】
更に、上記発明では非処理物と添加物を微粉砕混合する工程と、加熱処理する工程の２工程からなるために処理が煩雑になるなどの問題がある。
【００１０】
更には、加熱処理によって溶融され、処理物の再加工が困難である。このため処理物は廃棄され、再利用できず資源の有効活用ができないとともに、廃棄物の増加を誘因し、環境悪化につながるという問題がある。
【００１１】
特許文献２記載の発明は、硬化剤を被覆し、アスベスト分子を硬化させて活性化を抑制しただけであり、アスベストの繊維質はそのまま残ってしまう。このため、硬化剤が経年変化により腐食、風化等して、被覆されたアスベスト分子が飛散し、再びアスベスト公害が生じる恐れがある。そして、硬化剤を表面に被覆しただけなので、アスベストの繊維質はそのまま残存した状態であるため、これを再利用することはできない。
【００１２】
本発明は上記事項に鑑みてなされたものであり、温和な条件下でアスベスト含有物を無害化し、無害化した原料を成形して再利用することを目的とする。
【課題を解決するための手段】
【００１３】
本発明に係るアスベスト含有物のリサイクル方法は、アスベスト含有物に外力を付加してアスベストの繊維状粒子の結合間距離を伸ばし、前記繊維状粒子を非晶質にして成形原料にする工程と、前記成形原料を所定の形状に成形する工程と、を具備する、ことを特徴とする。
【００１４】
また、反応器に前記アスベスト含有物と衝撃体を入れて回転又は振動させ、前記衝撃体による衝撃で前記アスベストの繊維状粒子の結合間距離を伸ばしてもよい。
【００１５】
また、前記反応器に衝撃型ミルを用いて前記衝撃体による衝撃エネルギーを増加させてもよい。
【００１６】
また、前記反応器に更に還元剤を入れ、前記衝撃体及び前記還元剤による一体とした衝撃で前記アスベストの繊維状粒子の結合間距離を伸ばし、前記繊維状粒子を非晶質にする、ことを特徴とする。
【００１７】
また、前記還元剤が前記アスベストの構成成分の一部を還元する、ことを特徴とする。
【００１８】
また、前記アスベストの構成成分の一部が鉄成分あるいはケイ素である、ことを特徴とする。
【００１９】
また、前記還元剤として二Ａ族、三Ａ族及び四Ａ族元素から選択される１以上の金属を使用してもよい。
【００２０】
また、前記還元剤としてアルミニウムを使用し、前記アスベスト含有物が水を含有していてもアスベストの構成成分を還元する、ことを特徴とする。
【００２１】
また、前記成形原料を加圧して成形してもよい。
【００２２】
また、真空下で前記成形原料を加圧してもよい。
【００２３】
また、前記成形原料に無機質結合材を混合して加圧し、空気中或いは炭酸ガス雰囲気中にて養生を行ってもよい。
【発明の効果】
【００２４】
本発明によれば、温和な条件下でアスベスト含有物を無害化でき、無害化した原料を成形加工して建材等に再利用することができる。
【発明を実施するための最良の形態】
【００２５】
アスベスト含有物のリサイクル方法に係る実施の形態は、図１に示すように、アスベスト含有物を無害化し成形原料にする工程と、成形原料を成形する工程から構成される。
【００２６】
まず、図２を参照して、無害化し成形原料にする工程について説明する。図１は無害化処理工程を模式的に示したものである。
【００２７】
反応器１にアスベスト含有物３、衝撃体４を入れて密閉し、反応器１を回転あるいは振動させ、衝撃体４に衝撃エネルギーを発生させる。反応器１内では衝撃体４とアスベスト含有物３が衝突する。衝撃体４と反応器１の内壁との間、あるいは衝撃体４と衝撃体４との間でアスベスト含有物３が磨り潰され、アスベストの繊維状粒子の結合間距離が伸びる。結合間距離が伸びることでアスベストの繊維状粒子が結晶構造を失って、非晶質に変化する。非晶質とはアモルファス状態を意味し、アスベストを構成する分子の配列に規則性がなくなった状態である。衝撃エネルギーによって、アスベストの繊維状粒子を構成する分子の規則的な配列がなくなるため、アスベストは無害化される。
【００２８】
衝撃体４は、アスベスト含有物に衝撃エネルギーを効果的に与えられるものであればよく、硬質で重量のあるものが好ましい。例えば、鉄球やステンレス球、セラミックボール等が挙げられる。
【００２９】
反応器１内の衝撃体４に衝撃エネルギーを発生させる手段として、反応器１の回転手段、反応器１内部に撹拌子や撹拌翼を設けた撹拌手段、振動手段等を用いることができる。反応器１として、遊星式、転動式、振動式のボールミルやビーズミル、タワーミル等、衝撃型ミルを好適に使用できる。なかでも、遊星ボールミルは、図２に示すように、反応器１が自転軸を中心に自転（破線矢印）するとともに、回転テーブル２の回転（実線矢印）で反応器１が公転軸を中心に公転することによって衝撃体４に高い衝撃エネルギーを発生させ得る。
【００３０】
遊星ボールミルに代表される衝撃型ミルは、小型の装置であり運搬可能であるため、実験室や、アスベスト含有物を回収した場所で即時に無害化し得る。
【００３１】
また、アスベスト含有物は繊維状粒子の拡散を防止すべく、硬化剤で固めている場合があるが、遊星ボールミルに代表される衝撃型ミルは高い衝撃エネルギーを発生させることができるため、このような硬化させたアスベスト含有物に対しても使用することができる。
【００３２】
また、図３に示すように、反応器１に還元剤５を更に加えて処理することが好ましい。還元剤５を入れると、反応器１の回転或いは振動で、衝撃体４及び還元剤５に衝撃エネルギーを一体として発生させることができる。これにより、反応器１内では、アスベスト含有物３と衝撃体４と還元剤５が激しく衝突し、アスベストの繊維状粒子の結合間距離を伸ばし、繊維状粒子を非晶質にする。還元剤５を加えることで、衝撃体４のみの場合よりも効率的にアスベストの繊維状粒子が磨り潰されるため、より短時間での無害化を可能としている。
【００３３】
更に、還元剤５が電子を放出し、この電子が、アスベストの構成成分を還元する。ここで、アスベストの構成成分、特に鉄成分やケイ素を還元する。アスベストの繊維状粒子は衝撃によって結合間距離が伸びて非晶質になっているため、電子移動が起こりやすく構成成分の還元が促進される。アスベストの構成成分の還元によって、アスベストの分子組成が変化する。アスベストは他の物質に変化するため、アスベスト含有物は分子レベルで無害化される。
【００３４】
還元剤５としては、二Ａ族、三Ａ族及び四Ａ族元素から選択される１以上の金属が好ましい。このような金属として、アルミニウムやカルシウムが挙げられる。また、アスベスト含有物は回収の際、アスベストの飛散を抑制するため、通常水分を含ませているが、水を含有するアスベスト含有物も無害化できる。
【００３５】
なかでも、アルミニウムはアスベスト含有物に水分が含まれていても、水分によってアルミニウム内部までは水酸化物を形成しにくい。このため、衝撃体４等との衝撃でアルミニウムが磨り潰され、電子を放出しうる金属アルミニウムが露出し還元剤として機能するため、より好適に使用できる。また、アルミニウムの形状について特に制限はないが、粉末状にして用いることが好ましい。アルミニウムとアスベストとの反応が促進されるためである。
【００３６】
また、衝撃体４の表面を還元剤５で覆ったものを使用してもよい。別途還元剤を入れる必要がなくなる。
【００３７】
上記のようにアスベスト含有物を処理することにより、アスベストを完全に無害化した成形原料を得ることができる。
【００３８】
なお、上記説明では、遊星ボールミルに代表される衝撃型ミルを用いる場合について説明したが、アスベスト含有物に外力を付加してアスベストの繊維状粒子の結合間距離を伸ばし、繊維状粒子を非晶質にできればどのような手段を用いてもよい。上述の衝撃力を付加する形態のほか、例えば、ローラーミル等を使用し、剪断力でアスベストの繊維状粒子の結合間距離を伸ばし、非晶質にする形態であってもよい。
【００３９】
続いて、成形原料を成形する工程について説明する。前述の無害化処理によって得た成形原料を任意の手法により、所定の形状に成形すればよい。一例としては、成形原料を加圧して成形することができる。成形原料を加圧する際、高圧力で成形することが好ましい。例えば、任意の形状の金型に成形原料を充填して加圧することにより、用途にあった様々な大きさ、形状の成形体が得られる。加圧する際に成形原料が受ける圧力が、９０ＭＰａ以上、好ましくは１００〜３００ＭＰａとなるようにするとよい。低圧で加圧成形する場合に比べ、成形体の圧縮強度を高めることができる。
【００４０】
成形原料を加圧する際に、真空ポンプ等を用い、真空雰囲気下で加圧してもよい。真空中にて高圧で成形することにより、成形体の内部にほとんど空気が残留しないので、物理強度が高く、寸法精度の良好な成形体を得ることができる。
【００４１】
また、成形原料に無機質結合材を混合し、加圧成形してもよい。無機質結合材として、消石灰、ドロマイト、石膏、水酸化マグネシウム等のように、空気中で容易に炭酸ガスや水と反応して硬化体となる材料を用いるとよい。なお、これらはいずれか一種を単独で用いても、二種以上の混合物として用いてもよい。例えば、無機質結合材として消石灰（Ｃａ（ＯＨ）２）を用いた場合、加圧成形後に空気中或いは炭酸ガス雰囲気中で養生を行うと、
Ｃａ（ＯＨ）２＋ＣＯ２→ＣａＣＯ３＋Ｈ２Ｏ
に示すように、炭酸ガスを吸収して炭酸カルシウムとなる。これによって、成形体の物理強度を更に高めることとなる。
【００４２】
このようにして得た成形体は、物理強度が高く、そしてアスベストの本来有する特性である耐熱性、耐薬品性、絶縁性等にも優れる。成形原料は前述の無害化処理により、アスベストが無害化されて安全であるため、レンガやタイル、セメント、漆喰等、各種建築用素材として再利用することができる。
【００４３】
また、本実施形態では焼成を行っていないため、成形体にするエネルギーが少なくて済み、環境にも優しい。しかも、熱処理を施していないため、窯変による変色が生じることもなく、加圧成形前の成形原料の色と同色の成形体を再現できる。また、セメント製品と異なり、成形原料をスラリー状にしていないため、成形体に白華ができず綺麗な表面となるとともに、成形原料に顔料を混入して加圧するだけで所望の色に呈色することもできる。
【００４４】
上記では一例として、焼成を行わない加圧成形方法について説明したが、本願はこれに限定されるものではなく、アスベスト含有物を無害化した成形原料を成形した後、焼成してもよい。また、成形原料にバインダーや水等を加えて混練し、壁等に塗布してもよい。硬化して壁等の形状に沿った形状に成形される。
【実施例１】
【００４５】
まず、図２に示した還元剤を添加しない形態で、アスベストを無害化できるか否か検証する。アスベストはいくつかの種類に分類されており、中でもクリソタイル（Ｍｇ６Ｓｉ４Ｏ１０（ＯＨ）８）、クロシドライト（Ｎａ２（Ｆｅ２+，Ｍｇ）３Ｆｅ３+２Ｓｉ８Ｏ２２（ＯＨ）２）、及びアモサイト（（Ｆｅ２+，Ｍｇ）７Ｓｉ８Ｏ２２（ＯＨ）２）が主に工業的に使用されている。アモサイトは硬度が５．５〜６と、クリソタイル（硬度２．５〜４）及びクロシドライト（硬度４）よりも高い特性を有し、悪性中皮腫の原因になりうるため、アスベストの中でも最も悪性の強い物質の一つである。
【００４６】
本実施例では硬度が高く、衝撃で非晶質になりにくいアモサイトを用いて無害化を行うことで、種々のアスベストを無害化できることを検証する。
【００４７】
反応器に遊星ボールミルを用い、アスベスト含有物の無害化を行った。遊星ボールミルは公転と自転による高い粉砕エネルギーを得られる粉砕機である。
【００４８】
遊星ボールミルはレッチェ製ＰＭ−１００（公転自転比率＝１／−２）を用いた。容量２５０ｍｌ（内径：７５ｍｍ、深さ７０ｍｍ）のジャーを使用し、衝撃体としてボール径が１０ｍｍのステンレス球を２０個使用した。ステンレス球の重量は３．２ｇ／個である。
【００４９】
ジャーにアモサイトを２０％含有する試料５ｇ及び上記ステンレス球を入れ、常温で遊星ボールミルを運転した。遊星ボールミルの回転数は公転数を４００ｒｐｍ、自転数を−８００ｒｐｍとし、処理時間を０．５時間、１時間、３時間及び６時間として、それぞれについて無害化を行った。
【００５０】
その後、無害化処理したそれぞれの試料について、ＪＩＳ  Ａ１４８１に基づき、Ｘ線回折法及び位相差顕微鏡による分散染色法にて残留アスベストの定性分析を行った。
【００５１】
ＪＩＳ  Ａ１４８１の基準によれば、Ｘ線回折測定におけるアスベストのピークの存在、及び、位相差顕微鏡において所定粒子数の中に繊維状粒子が一定数以上存在するか観測することで、アスベスト含有物か否かを判定する。
【００５２】
位相差顕微鏡による観測では、アスペクト比（長さ／幅）が３以上の粒子が繊維状粒子として扱われる。１０００粒子を３サンプル計数し、総数の３０００粒子中に繊維状粒子が４以上存在するとアスベストとして扱われる。たとえ、Ｘ線回折測定によりアモサイトのピークが現れていない場合でも、粒子数が３０００の中に繊維状粒子が４以上含まれているとアスベスト含有物として扱われる。なお、Ｘ線回折においてピークが観測されても、位相差顕微鏡による観測で３０００粒子中に４以上の繊維状粒子が見受けられない場合、アスベスト含有物として扱われることはない。
【００５３】
本実施例ではアスベストとしてアモサイトを使用しており、Ｘ線回折測定ではアモサイトのピークが２θ＝１１度及び２９度付近に現れる。また、位相差顕微鏡による分散染色法では屈折率１．６８０及び１．７００にてアモサイトが観測される。
【００５４】
図４に、無害化処理を行う前の試料のＸ線回折測定図、図５に同試料の位相差顕微鏡写真を示す。図４では、１１度及び２９度付近に大きなピークが現れている。また、図５では、屈折率１．６８０及び１．７００双方に繊維状粒子が確認できる。これらから、無害化処理前の試料はアスベストの一種であるアモサイトを含有していることが明らかであり、アスベスト含有物と認定されるものである。
【００５５】
図６に無害化処理後の試料のＸ線回折結果を示す。図６中、（Ａ）は０．５時間、（Ｂ）は１時間、（Ｃ）は３時間、（Ｄ）は６時間処理した試料のＸ線回折測定図である。
【００５６】
図６（Ａ）及び（Ｂ）では１１度及び２９度付近にピークが残っているが、（Ｃ）及び（Ｄ）ではピークが弱まっているのがわかる。したがって、１時間から３時間程度の処理でアスベストを無害化できるものと推定できる。また、３時間処理したものと６時間処理したものではピークが同様に小さいことから、３時間以上処理すれば十分無害化可能と考えられる。
【００５７】
また、図７に処理済試料の位相差顕微鏡写真を示す。図７中、（Ａ）は０．５時間、（Ｂ）は１時間、（Ｃ）は３時間、（Ｄ）は６時間処理した試料の位相差顕微鏡写真である。
【００５８】
図７（Ａ）の屈折率１．６８０の中心、（Ｂ）の屈折率１．６８０の中心、及び（Ｂ）の屈折率１．７００の中心にアスペクト比３以上の繊維状粒子が存在している。一方、図７（Ｃ）及び（Ｄ）では、いずれにもアスペクト比３以上の繊維状粒子は見られない。非結晶性物質は位相差顕微鏡で観測できないことから、ステンレス球による衝撃で、アモサイト分子の結合間距離が伸び、繊維状粒子は結晶構造を失い、非晶質に変わったことがわかる。
【００５９】
次に、１０００粒子を３サンプル計数し、総数の３０００粒子中の繊維状粒子を計測し、定性分析によるアスベストの有無を判定した。定性分析結果を表１に示す。
【表１】
2010036153.tif 000003
【００６０】
反応時間が０．５時間、及び１時間の試料では繊維状粒子が４以上含まれおり、アスベスト含有物として扱われる。一方、反応時間が３時間、及び６時間の試料においては繊維状粒子が全く見受けられなかった。また、Ｘ線回折におけるアモサイトのピークも弱い。したがって、３時間以上処理すれば、完全に繊維状粒子の結晶構造を非晶質に変えることができる。３時間以上の処理で３０００粒子中の繊維状粒子を３以下にできるため、無害化率は１００％であり、アスベスト含有物を完全に無害化できる。
【実施例２】
【００６１】
続いて、還元剤を添加した場合に、アスベストを無害化できるか否か検証を行った。還元剤としてアルミニウムを用い、実施例１と同様にアスベスト含有物の無害化を行った。アルミニウムは約３００メッシュの粉末状にして２ｇ使用した。遊星ボールミルの回転数は４００ｒｐｍとし、反応時間は０．５時間、１時間、３時間及び６時間のそれぞれについて行った。
【００６２】
無害化処理後、それぞれの試料をＪＩＳ  Ａ１４８１号に基づき、実施例１と同様に定性分析を行った。
【００６３】
図８に無害化処理後の試料のＸ線回折結果を示す。図８中、（Ａ）は０．５時間、（Ｂ）は１時間、（Ｃ）は３時間、（Ｄ）は６時間処理した試料のＸ線回折測定図である。
【００６４】
図８（Ａ）では１１度及び２９度付近にアモサイトのピークが残っているが、（Ｂ）、（Ｃ）及び（Ｄ）では、徐々にピークが弱まってきている。したがって、０．５時間から１時間程度の処理時間でアスベスト含有物は無害化されるものと推定できる。（Ｂ）、（Ｃ）及び（Ｄ）ではいずれもピークが小さいため、１時間以上処理すれば十分無害化可能と考えられる。また、図６に示す実施例１のＸ線回折図と比較すると、特に０．５時間処理した試料、及び１時間処理した試料で、ピークが小さくなっていることが明らかである。アルミニウムを添加したことで、衝撃体のみの処理よりも処理時間を短縮できることがわかった。
【００６５】
また、図９に処理後の試料の位相差顕微鏡写真を示す。図９中、（Ａ）は０．５時間、（Ｂ）は１時間、（Ｃ）は３時間、（Ｄ）は６時間処理した試料の位相差顕微鏡写真である。
【００６６】
（Ａ）の屈折率１．６８０の中心に繊維状粒子が確認できる。一方、（Ｂ）、（Ｃ）及び（Ｄ）では繊維状粒子を確認することはできず、非晶質になったことがわかる。
【００６７】
次に、１０００粒子を３サンプル計数し、総数の３０００粒子中の繊維状粒子を計測し、定性分析によるアスベストの有無を判定した。定性分析結果を表２に示す。
【表２】
2010036153.tif 000004
【００６８】
反応時間が０．５時間の試料では繊維状粒子が４粒子含まれているが、反応時間が１時間、３時間、及び６時間の試料においては、繊維状粒子は０か１である。また、Ｘ線回折測定図におけるアモサイトのピークも弱い。したがって、１時間、３時間、及び６時間処理した試料はアスベスト含有物とは扱われない。このことからも、還元剤を添加することで、１時間以上処理すれば、３０００粒子中の繊維状粒子を３以下にでき、無害化率１００％を達成していることがわかる。
【００６９】
同様の条件で還元剤を入れずに行った場合、無害化率を１００％にするためには無害化処理に３時間程度要していたが、還元剤の効果によって１時間程度での無害化処理が可能となった。還元剤を入れることで、衝撃体と還元剤の一体となった衝撃エネルギーにより、還元剤のグラインド効果の相乗効果が発揮され、無害化処理時間の短縮を可能としている。
【実施例３】
【００７０】
続いて、還元剤がアスベストの構成成分を還元し、アスベストが他の物質に変化していることの検証を行った。
【００７１】
実施例１のように、還元剤を加えず、衝撃体のみで繊維状粒子を非晶質にして無害化した場合、化学反応を伴わないため、無害化処理前の試料と無害化処理後の試料では構成する原子の状態（原子価）に変動はない。一方、還元剤を加えて無害化処理をした場合、アスベストの繊維状粒子を非晶質にして無害化するだけでなく、還元剤が電子を放出する。そして、その電子を受けてアスベストを構成する原子の原子価が変化し、アスベストは他の物質に変化すると考えられる。
【００７２】
ここでは、アルミニウム粉末と、アルミニウム粉末を添加してアモサイト含有物を無害化処理した試料とを光電子分光法にて測定し、アルミニウム成分の変化を見ることで、アルミニウム粉末が電子を放出したことを検証する。
【００７３】
また、アモサイトは上述した化学式からわかるように、鉄成分（Ｆｅ２＋）、ケイ素（Ｓｉ）を含んでいる。衝撃体のみで無害化処理した試料と、アルミニウムを添加して無害化処理した後の試料とを光電子分光法にて測定し、アモサイトの構成成分である鉄成分、及びケイ素の変化を見ることにより、アモサイトの分子組成が変化し他の物質に変化したことを検証する。
【００７４】
図１０は、アルミニウム粉末、及び、アルミニウム粉末を添加して無害化処理して得られた成形原料のアルミニウム成分の状態（原子価）を示す光電子分光法測定図である。図１０中、（ａ）はアルミニウム粉末を添加してアモサイト含有物を無害化処理して得られた成形原料、（ｂ）はアルミニウム粉末の測定図である。
【００７５】
アルミニウム粉末（ｂ）ではＡｌ３＋（３価）とＡｌ（０価）の２つのピークに分離しており、電子を放出し還元剤として機能し得るＡｌの存在を確認できる。一方、成形原料（ａ）ではＡｌのピークはなく、Ａｌ３＋のピークのみ現れていることがわかる。したがって、添加したアルミニウム粉末中のＡｌは無害化処理の過程でＡｌ３＋に変化しており、電子を放出し、還元剤として働いていることがわかった。
【００７６】
図１１は、衝撃体のみで無害化処理した試料と、アルミニウム粉末を添加して無害化処理した試料の鉄成分の状態（原子価）を示す光電子分光法測定図である。遊星ボールミルの回転数を６５０ｒｐｍとして、無害化処理を行ったものであり、図１１中、（ａ）はアルミニウム粉末を添加してアモサイト含有物を無害化処理した試料、（ｂ）はアルミニウム粉末を添加せずにアモサイト含有物を無害化処理した試料の測定図である。
【００７７】
アルミニウム粉末を添加せずに無害化処理を行った（ｂ）では、還元剤として作用するＡｌ（０価）が存在しないため、アモサイトを構成する鉄成分として、７１２〜７１３ｅＶ付近にＦｅ２＋（２価）のピークのみが現れている。一方、アルミニウム粉末を添加して無害化処理した（ａ）では７０６〜７０９ｅＶにＦｅ２＋とは別のピークが生じていることがわかる。このピークはＦｅ（０価）のピークである。アルミニウム粉末を添加して無害化処理を行うと、アモサイトを構成するＦｅ２＋が、無害化処理の過程で価数の低い鉄（Ｆｅ）に変化したことを示している。
【００７８】
なお、衝撃体に用いたステンレス球は鉄成分（Ｆｅ）を含むため、ステンレス球が反応の過程で磨耗し、ステンレス球の鉄成分（Ｆｅ）が処理物に混入して、鉄成分（Ｆｅ）が測定される可能性も考えられる。しかしながら、図１１中（ａ）及び（ｂ）では、（ａ）でアルミニウム粉末を添加する以外、同一の条件で行っている。この結果、アルミニウム粉末を添加していない（ｂ）ではＦｅ２＋のみのピークしか見当たらず、０価のＦｅは見当たらない。よって、ステンレス球から鉄成分（Ｆｅ）は混入していないことがわかる。
【００７９】
また、図１２に、セラミックボールミルを用い、アルミニウム粉末を添加せずにアモサイト含有物の無害化処理を行った試料の鉄成分の状態を示す光電子分光法測定図を示す。衝撃体としてセラミックボール（Ａｌ２Ｏ３：９３．４％、ＳｉＯ２：５％、比重３．６）を用いているため、ボールの磨耗はおこらない。図１２に示す測定図は、図１１（ｂ）の測定図とほぼ一致していることから、ステンレス球を用いた場合でも、ステンレス球の磨耗による鉄成分（Ｆｅ）の混入はないことを確認した。
【００８０】
これらから、アルミニウム粉末を添加して無害化処理した場合に、現れる０価のＦｅのピークは、ステンレス球を構成する鉄成分（Ｆｅ）が処理物に混入したものではなく、アモサイトを構成するＦｅ２＋自身が還元されて、Ｆｅになったものであることが確認できた。
【００８１】
したがって、アモサイトを構成する鉄成分（Ｆｅ２＋）が電子を受け、価数の低い鉄（Ｆｅ）に変化、すなわち還元されたことから、アルミニウム粉末を添加して無害化処理すれば、アモサイトを構成するＦｅ２＋がＦｅに変化するため、アモサイトは他の物質に変わったと考えられる。
【００８２】
また、アモサイトを構成しているケイ素（Ｓｉ）についても、同様に光電子分光法にて測定した。その電位について表３に示す。なお、本値は実際の測定値から、炭素の１ｓ軌道の電位（結合エネルギー）値を同一にして補正した値である。
【表３】
2010036153.tif 000005
【００８３】
アルミニウム粉末を添加して無害化すると、アルミニウム粉末を添加せずに無害化した場合に比べ、Ｓｉ２ｐ軌道の結合エネルギーが小さくなっていることがわかる。アルミニウム粉末を添加していない試料が１０４．９４ｅＶに対し、アルミニウム粉末を添加した試料では１００．０４ｅＶと、４．９０ｅＶも小さくなっている。このように結合エネルギーが小さくなっていることは、ケイ素が電子を受け、それを放出しやすい状態になったものと考えられる。よって、アルミニウム粉末から電子を受け、ケイ素が還元されたことがわかる。
【００８４】
このようにアスベストを構成するケイ素についても還元が起こっているため、Ｆｅ２＋を含まないクリソタイルに対しても、還元により他の物質に変化させ、分子レベルでの無害化が可能であると考えられる。
【００８５】
図１０結果から、添加したアルミニウムのＡｌ（０価）が電子を放出し、Ａｌ３＋となることがわかる。そして、図１１の結果から、Ａｌから放出された電子はアモサイト分子を構成する鉄成分（Ｆｅ２＋）に与えられ、Ｆｅ２＋は価数の低い鉄（Ｆｅ）に還元されることがわかる。また、表３の結果から、Ａｌから放出された電子によってケイ素の結合エネルギーを低下させたことから、ケイ素も還元されていることがわかる。このように、アモサイト分子を構成する鉄成分（Ｆｅ２＋）が価数の低い鉄（Ｆｅ）に変化し、また、ケイ素の結合エネルギーが小さくなったことから、アモサイトの分子組成自体に変化をもたらしており、アモサイトは別の物質に変化したものと考えられる。
【００８６】
したがって、アスベストが分子レベルで無害化され、もはやアスベスト含有物として扱われることがない。よって、この無害化した処理物を成形原料として再利用しても安全性を損なうことがない。
【実施例４】
【００８７】
続いて、上記のようにアスベストを無害化して得た成形原料を使用し、上述の加圧成形方法にてタイル状の成形体を製造した。
【００８８】
成形原料のみを加圧成形した成形体１、及び、成形原料と消石灰を４：６の割合で混合して加圧成形した成形体２の２種類を製造した。それぞれの成形体の大きさは、一片４００ｍｍの正方形で、高さが１１ｍｍである。いずれも成形性は良好であった。そして、それぞれの成形体について曲げ破壊過重及び曲げ強度を測定した。その測定結果を表４に示す。
【表４】
2010036153.tif 000006
【００８９】
陶磁器質タイルの曲げ破壊荷重は、ＪＩＳタイル  Ａ５２０９の基準によると、内装タイルの壁用で１２Ｎ／ｃｍ以上、床用で６０Ｎ／ｃｍ以上と定められている。成形原料のみからなる成形体１では、曲げ破壊加重２８Ｎ／ｃｍであり、壁用の内装タイル壁用の基準値を超えている。従って、無害化処理して得られた成形原料のみを成形した場合、内装用の建材として再利用できることがわかる。また、成形原料に消石灰を混合して得られた成形体２では、曲げ破壊荷重が７４Ｎ／ｃｍと、ＪＩＳの内装タイル壁用及び床用双方の基準値を超えている。従って、消石灰を混合することにより、十分な強度を得ることが出来、アスベスト含有物を漆喰やタイル、レンガ、セメント等の内装用の建材として再利用できる。
【図面の簡単な説明】
【００９０】
【図１】アスベスト含有物のリサイクル方法の工程図である。
【図２】無害化処理工程を示す概略図である。
【図３】無害化処理工程を示す概略図である。
【図４】無害化処理前の試料のＸ線回折図である。
【図５】無害化処理前の試料の位相差顕微鏡写真である。
【図６】（Ａ）〜（Ｄ）は無害化処理した試料のＸ線回折図である。
【図７】（Ａ）〜（Ｄ）は無害化処理した試料の位相差顕微鏡写真である。
【図８】（Ａ）〜（Ｄ）は還元剤を添加して無害化処理した試料のＸ線回折図である。
【図９】（Ａ）〜（Ｄ）は還元剤を添加して無害化処理した試料の位相差顕微鏡写真である。
【図１０】アルミニウムを添加して無害化処理した試料のアルミニウム成分の変化を示す光電子分光法測定図である。
【図１１】無害化処理した試料の鉄成分の変化を示す光電子分光法測定図である。
【図１２】セラミックボールミルを用いて無害化処理した試料の鉄成分の変化を示す光電子分光法測定図である。
【符号の説明】
【００９１】
１    反応器
２    回転テーブル
３    アスベスト含有物
４    衝撃体
５    還元剤
【図１】
2010036153.tif 000007
【図２】
2010036153.tif 000008
【図３】
2010036153.tif 000009
【図４】
2010036153.tif 000010
【図６】
2010036153.tif 000011
【図８】
2010036153.tif 000012
【図１０】
2010036153.tif 000013
【図１１】
2010036153.tif 000014
【図１２】
2010036153.tif 000015
【図５】
2010036153.tif 000016
【図７】
2010036153.tif 000017
【図９】
2010036153.tif 000018